【手続補正書】
【提出日】平成17年10月6日(2005.10.6)
【手続補正１】
【補正対象書類名】特許請求の範囲
【補正対象項目名】全文
【補正方法】変更
【補正の内容】
【特許請求の範囲】
【請求項１】
芳香族ポリマーを製造する方法であって、該方法が：
（ａ）下記から選択されるモノマー混合物と：
（ｉ）複数の少なくとも１つの第１の芳香族モノマーと、複数の少なくとも１つの第２の芳香族モノマーとを含む第１のモノマー混合物であって、前記第１の芳香族モノマーが、少なくとも２つの第１の反応性基を有し、かつ、下記式（Ｉ）を有し：
Ｘ−Ａｒ1−Ｘ  （Ｉ）
式中：
Ｘは、ブロモ、ヨード、クロロ、ｐ−トルエンスルホネート、メチルスルホネート、およびトリフルオロメチルスルホネートから選択される前記第１の反応性基であり、
Ａｒ1は、芳香族部分であり；
前記第２の芳香族モノマーが、少なくとも２つの第２の反応性基を有し、かつ、下記式（ＩＩ）を有し：
Ｙ−Ａｒ2−Ｙ  （ＩＩ）
式中：
Ｙは、ボロン酸、ボロン酸エステル、およびボランから選択される前記第２の反応性基であり、
Ａｒ2は、式（Ｉ）中のＡｒ1と同じかまたは異なった芳香族部分である、第１のモノマー混合物；ならびに
（ｉｉ）複数の少なくとも１つの第３の芳香族モノマーおよび少なくとも１つの第４の芳香族モノマーを含む第２のモノマー混合物であって、前記少なくとも１つの第３の芳香族モノマーが、少なくとも１つの第１の反応性基と、少なくとも１つの第２の反応性基とを有し、かつ、下記式（ＩＩＩ）を有し：
Ｘ−Ａｒ3−Ｙ  （ＩＩＩ）
式中：
ＸおよびＹは、それぞれ、式（Ｉ）および（ＩＩ）中で定義されたとおりであり、
Ａｒ3は、式（Ｉ）中のＡｒ1および式（ＩＩ）中のＡｒ2と同じかまたは異なった芳香族部分であり；
前記少なくとも１つの第４の芳香族モノマーが、少なくとも１つの第１の反応性基と、少なくとも１つの第２の反応性基とを有し、かつ、下記式（ＩＶ）を有し：
Ｘ−Ａｒ4−Ｙ  （ＩＶ）
式中：
ＸおよびＹは、それぞれ、式（Ｉ）および（ＩＩ）中で定義されたとおりであり、
Ａｒ4は、式（Ｉ）中のＡｒ1、式（ＩＩ）中のＡｒ2、および式（ＩＩＩ）中のＡｒ3と同じかまたは異なった芳香族部分である、第２のモノマー混合物；
（ｂ）各々少なくとも１つのホスフィンオキシド配位子に結合した２つの遷移金属原子を含むホスフィンオキシド遷移金属錯体ダイマーを含む、触媒量の触媒であって、各遷移金属が、金属−リン結合を介して前記配位子に結合され、前記２つの遷移金属原子が、２つのハロゲン原子を介して架橋される触媒と、
（ｃ）塩基と、
（ｄ）有機溶媒と
を含む反応混合物を提供する工程を含むことを特徴とする方法。
【請求項２】
請求項１に記載の方法によって製造されることを特徴とする芳香族ポリマー組成物。
【請求項３】
請求項１に記載の方法によって製造された芳香族ポリマー組成物を含む少なくとも１つの活性層を含むことを特徴とする電子デバイス。
【手続補正２】
【補正対象書類名】明細書
【補正対象項目名】００８２
【補正方法】変更
【補正の内容】
【００８２】
トルエン（１０ｍｌ）およびＤＭＦ（２ｍｌ）を、撹拌バーを備え、２，７−ジヨード−９，９−ビス（２−エチルヘキシル）フルオレン（１．０７ｇ、１．６６ｍｍｏｌ）および１，４−ベンゼンジボロン酸ビス（ネオペンチルグリコール）環状エステル（０．５０ｇ、１．６６ｍｍｏｌ）を収容する５０ｍｌのシュレンク（Ｓｃｈｌｅｎｃｋ）管に加えた。次に、実施例１（１５ｍｇ、０．０１６６ｍｍｏｌ）からの触媒、および炭酸カリウム（２．００ｇ、１４．４７ｍｍｏｌ）を加えた。溶液を、強力に撹拌しながら、油浴中、１００℃で、４８時間、加熱した。混合物を室温に冷却し、次に、メタノール（１００ｍｌ）と、アセトン（１００ｍｌ）と、濃塩酸（５ｍｌ）との溶液中に沈殿させた。２時間の撹拌後、混合物を濾過した。次に、固体残留物をクロロホルムに溶解し、再び、メタノール（１００ｍｌ）と、アセトン（１００ｍｌ）と、濃塩酸（５ｍｌ）との溶液中に沈殿させた。１時間の撹拌後、混合物を濾過した。最後に、残留物を、メタノール、水、およびメタノール中で、引続いて洗浄し、真空中で乾燥させた。ポリマーをｎｍｒによって分析した。数平均分子量は、ゲル浸透クロマトグラフィによって７４００であることが定められた。
本出願は、特許請求の範囲に記載に記載の発明を含め、以下の発明を包含する。
（１）  芳香族ポリマーを製造する方法であって、該方法が：
（ａ）下記から選択されるモノマー混合物と：
（ｉ）複数の少なくとも１つの第１の芳香族モノマーと、複数の少なくとも１つの第２の芳香族モノマーとを含む第１のモノマー混合物であって、前記第１の芳香族モノマーが、少なくとも２つの第１の反応性基を有し、かつ、下記式（Ｉ）を有し：
Ｘ−Ａｒ1−Ｘ  （Ｉ）
式中：
Ｘは、ブロモ、ヨード、クロロ、ｐ−トルエンスルホネート、メチルスルホネート、およびトリフルオロメチルスルホネートから選択される前記第１の反応性基であり、
Ａｒ1は、芳香族部分であり；
前記第２の芳香族モノマーが、少なくとも２つの第２の反応性基を有し、かつ、下記式（ＩＩ）を有し：
Ｙ−Ａｒ2−Ｙ  （ＩＩ）
式中：
Ｙは、ボロン酸、ボロン酸エステル、およびボランから選択される前記第２の反応性基であり、
Ａｒ2は、式（Ｉ）中のＡｒ1と同じかまたは異なった芳香族部分である、第１のモノマー混合物；ならびに
（ｉｉ）複数の少なくとも１つの第３の芳香族モノマーおよび少なくとも１つの第４の芳香族モノマーを含む第２のモノマー混合物であって、前記少なくとも１つの第３の芳香族モノマーが、少なくとも１つの第１の反応性基と、少なくとも１つの第２の反応性基とを有し、かつ、下記式（ＩＩＩ）を有し：
Ｘ−Ａｒ3−Ｙ  （ＩＩＩ）
式中：
ＸおよびＹは、それぞれ、式（Ｉ）および（ＩＩ）中で定義されたとおりであり、
Ａｒ3は、式（Ｉ）中のＡｒ1および式（ＩＩ）中のＡｒ2と同じかまたは異なった芳香族部分であり；
前記少なくとも１つの第４の芳香族モノマーが、少なくとも１つの第１の反応性基と、少なくとも１つの第２の反応性基とを有し、かつ、下記式（ＩＶ）を有し：
Ｘ−Ａｒ4−Ｙ  （ＩＶ）
式中：
ＸおよびＹは、それぞれ、式（Ｉ）および（ＩＩ）中で定義されたとおりであり、
Ａｒ4は、式（Ｉ）中のＡｒ1、式（ＩＩ）中のＡｒ2、および式（ＩＩＩ）中のＡｒ3と同じかまたは異なった芳香族部分である、第２のモノマー混合物；
（ｂ）各々少なくとも１つのホスフィンオキシド配位子に結合した２つの遷移金属原子を含むホスフィンオキシド遷移金属錯体ダイマーを含む、触媒量の触媒であって、各遷移金属が、金属−リン結合を介して前記配位子に結合され、前記２つの遷移金属原子が、２つのハロゲン原子を介して架橋される触媒と、
（ｃ）塩基と、
（ｄ）有機溶媒と
を含む反応混合物を提供する工程を含むことを特徴とする方法。
（２）  前記混合物が、酸素のない環境を用いずに提供されることを特徴とする（１）に記載の方法。
（３）  前記混合物が、酸素のない雰囲気下で提供されることを特徴とする（１）に記載の方法。
（４）  前記塩基が無機材料であることを特徴とする（１）に記載の方法。
（５）  前記塩基が有機材料であることを特徴とする（１）に記載の方法。
（６）  前記混合物が単相系であることを特徴とする（１）に記載の方法。
（７）  前記混合物が多相系であることを特徴とする（１）に記載の方法。
（８）  （１）から（７）のいずれか一項以上に記載の方法によって製造されることを特徴とする芳香族ポリマー組成物。
（９）  （１）から（７）のいずれか一項以上に記載の方法によって製造された芳香族ポリマー組成物を含む少なくとも１つの活性層を含むことを特徴とする電子デバイス。